(57)【要約】【課題】発色性及び帯電性の両性能について適正な範囲にある、顔料を含む表示媒体用粒子を提供する。【解決手段】少なくとも一方が透明な２枚の基板間に表示媒体を封入し、表示媒体に電界を付与することによって、表示媒体を移動させて情報を表示する情報表示用パネルに用いる表示媒体を構成する表示媒体用粒子において、該粒子がモノマーを含む粒子原料を重合してなる概球形粒子であり、粒子原料中に（アクリル系及びメタクリル系）樹脂−炭化水素系樹脂コポリマーを含有し、該モノマーの一部もしくは全部が１分子中に重合反応基を複数持つ多官能性モノマーであり、該粒子中に顔料を含み、粒子の断面の画像解析において、前記顔料の配向性についての指標値Ｄを所定の式で定義した場合、その指標値Ｄが０．３≦Ｄ≦０．６となるように設定してある。【選択図】なし【特許請求の範囲】
【請求項１】
少なくとも一方が透明な２枚の基板間に表示媒体を封入し、表示媒体に電界を付与することによって、表示媒体を移動させて情報を表示する情報表示用パネルに用いる表示媒体を構成する表示媒体用粒子において、
該粒子がモノマーを含む粒子原料を重合してなる概球形粒子であり、粒子原料中に（アクリル系及びメタクリル系）樹脂−炭化水素系樹脂コポリマーを含有し、該モノマーの一部もしくは全部が１分子中に重合反応基を複数持つ多官能性モノマーであり、該粒子中に顔料を含み、
粒子の断面の画像解析において、前記顔料の配向性についての指標値Ｄを次式で定義した場合、その指標値Ｄが０．３≦Ｄ≦０．６である、ことを特徴とする表示媒体用粒子。
Ｄ＝Σ（Ａｉ×｜Ｘｉ２＋Ｙｉ２｜）／（（ΣＡｉ）×Ｒ２）
ただし、Ａｉ：粒子面積、Ｒ：粒子径、（Ｘｉ,Ｙｉ）：直交するＸ、Ｙ座標を用いて顔料ドメイン重心を示し、粒子の重心を原点とした場合の顔料位置座標を示す。
【請求項２】
前記顔料は有機顔料である、ことを特徴とする請求項１に記載の表示媒体用粒子。
【請求項３】
請求項１または２に記載の表示媒体用粒子を用いて構成した、ことを特徴とする情報表示用パネル。
【発明の詳細な説明】
【技術分野】
【０００１】
本発明は、少なくとも一方が透明な２枚の基板間に表示媒体を封入し、この表示媒体に電界を付与することによって基板間を移動させることにより所望の画像等の情報を表示する情報表示用パネルに用いる表示媒体として好適である表示媒体用粒子に関する。また、それを用いた情報表示用パネルに関するものである。
【背景技術】
【０００２】
情報表示装置として液晶表示装置（ＬＣＤ）が広く普及している。しかし、一般に液晶表示装置は電力消費量が大きく、視野角が狭いなどの欠点があることが知られていた。そこで、液晶表示装置に代わるものとして、少なくとも一方が透明な２枚の基板（例えばガラス基板）間に隔壁によって仕切られた複数のセルを形成し、このセル内に表示媒体を構成する表示媒体用粒子を封入して、この表示媒体用粒子に電界を作用させて画像等の情報を表示する情報表示用パネルについての提案がある。
【０００３】
上記のような情報表示用パネルでは、表示する情報が変化する都度、基板間に封入した表示媒体に電界を作用させて移動させ情報を表示することができる。そして、表示媒体を構成する表示媒体用粒子中に、基本色となる白黒の２色の他、青色、黄色、赤色、緑色などの顔料を適宜に選択して配合することで、カラーの表示媒体用粒子を製造できる。これにより、情報表示用パネルで所望の色を用いてカラーで情報を表示できる（特許文献１など）。
【先行技術文献】
【特許文献】
【０００４】
【特許文献１】特開２００８−１６５２０６号公報
【発明の概要】
【発明が解決しようとする課題】
【０００５】
上記のように、表示媒体を構成する表示媒体用粒子中に適宜に顔料を配合することで、所望の色を出現させることができるので、これを用いることで情報表示用パネルのカラー化を図ることができる。
ところで、一般に、顔料は表示媒体用粒子（以下、単に、「粒子」と称す場合がある）の主原料である樹脂に不溶であり、粒子中に分散した状態で存在する。そのために、顔料を同じ配合（比率）で混合した表示媒体用粒子であっても、製造工程などによって粒子中における顔料の分散状態（以下、「顔料の配向性」と称する）が異なることになる。その結果、同じ配合であっても、顔料の配向性の相違で発色性が異なる可能性がある。よって、従来から顔料の配向性については一定の配慮がなされていた。また、例えば、無機顔料よりも有機顔料の方が偏在し易い傾向があるので、これについても配慮されていた。
【０００６】
さらに、上記のような表示媒体用粒子については、その帯電量特性が情報表示用パネルにおける表示特性に大きな影響を与える重要なファクタであるので、粒子の帯電量を適正な範囲に制御しなければならない。これについて、本発明者等は、上記した顔料の配向性が表示媒体用粒子の帯電量特性に影響を与えていることに着目した。例えば、顔料の配向性の影響により表示媒体用粒子の帯電量特性が悪化する場合があり、このような表示媒体用粒子を用いると情報表示用パネルの表示性能が劣り評価の低い製品となってしまう。
【０００７】
よって、本発明の主な目的は、発色性及び帯電性の両性能について適正な範囲にある、顔料を含む表示媒体用粒子を提供することにある。
【課題を解決するための手段】
【０００８】
上記目的は、少なくとも一方が透明な２枚の基板間に表示媒体を封入し、表示媒体に電界を付与することによって、表示媒体を移動させて情報を表示する情報表示用パネルに用いる表示媒体を構成する表示媒体用粒子において、
該粒子がモノマーを含む粒子原料を重合してなる概球形粒子であり、粒子原料中に（アクリル系及びメタクリル系）樹脂−炭化水素系樹脂コポリマーを含有し、該モノマーの一部もしくは全部が１分子中に重合反応基を複数持つ多官能性モノマーであり、該粒子中に顔料を含み、
粒子の断面の画像解析において、前記顔料の配向性についての指標値Ｄを次式で定義した場合、その指標値Ｄが０．３≦Ｄ≦０．６である表示媒体用粒子により達成できる。
Ｄ＝Σ（Ａｉ×｜Ｘｉ２＋Ｙｉ２｜）／（（ΣＡｉ）×Ｒ２）
ただし、Ａｉ：粒子面積、Ｒ：粒子径、（Ｘｉ,Ｙｉ）：直交するＸ、Ｙ座標を用いて顔料ドメイン重心を示し、粒子の重心を原点とした場合の顔料位置座標を示す。
そして、前記顔料は有機顔料であってもよい。
上記表示媒体用粒子を用いて構成した情報表示用パネルは、表示媒体用粒子の発色性及び帯電性の両方について適正範囲にあり表示性能の高い表示装置として提供できる。
【発明の効果】
【０００９】
本発明による表示媒体用粒子は、顔料の配向性についての指標値Ｄを用いて適度な分散状態が形成されるので、発色性及び帯電性の両性能について優れた表示媒体用粒子として提供できる。
【図面の簡単な説明】
【００１０】
【図１】（ａ）、（ｂ）は本発明の対象となる情報表示用パネルの原理的構成を説明するために示した図である。
【図２】（ａ）、（ｂ）は本発明の対象となる情報表示用パネルの他の原理的構成を説明するために示した図である。
【図３】顔料の配向性についての指標値Ｄを求める際に使用する粒子面積、粒子重心、顔料ドメイン重心を説明するために示した図である。
【発明を実施するための形態】
【００１１】
以下、本発明に係る一実施形態を詳細に説明する。本発明に係る表示媒体を構成する表示媒体用粒子は、少なくとも一方が透明な２枚の基板間に光学的反射率および帯電性を有する表示媒体として封入されるものである。そして、電界を付与することによって、基板を移動して画像等の情報を表示する。
本発明の理解を容易とするため、本発明に係る表示媒体用粒子を表示媒体として用いて画像等の情報を表示する情報表示用パネルの概略構成を、図面を参照して説明する。このような情報表示用パネルは、対向する２枚の透明な基板間の空間に封入した光学的反射率および帯電性粒子を含んだ粒子群として構成した表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が均一に移動し、かつ、繰り返し表示情報を書き換える時、或いは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１２】
本発明の対象となる情報表示用パネルの例を、図１（ａ）、（ｂ）、図２（ａ）、（ｂ）を参照して説明する。
図１（ａ）、（ｂ）に示す例は、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ付き画素電極）と基板２に設けた透明電極６（共通電極）とで形成する電極対の間に電圧を印加することにより発生する電界に応じて、基板１、２と垂直に移動させる。そして、図１（ａ）に示すように白色表示媒体３Ｗを観察者に視認させて白色ドット表示、あるいは、図１（ｂ）に示すように黒色表示媒体３Ｂを観察者に視認させて黒色ドット表示をすることができる。なお、図１（ａ）、（ｂ）においては、手前にある隔壁は省略している。画素（ドット）とセルとを１対１に対応させた例を示しているが、画素（ドット）とセルとは１対１に対応していなくてもよい。
【００１３】
また、図２（ａ）、（ｂ）に示す例では、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と透明な基板２に設けた透明電極６（ライン電極）とが対向直交交差に形成する画素電極対の間に電圧を印加することにより発生する電界に応じて、基板１、２と垂直に移動させる。そして、図２（ａ）に示すように白色表示媒体３Ｗを観察者に視認させて白色ドット表示を行うか、あるいは、図２（ｂ）に示すように黒色表示媒体３Ｂを観察者に視認させて黒色ドット表示を行っている。なお、図２（ａ）、（ｂ）において、手前にある隔壁は省略している。画素（ドット）とセルとを１対１に対応させた例を示しているが、画素（ドット）とセルとは１対１に対応していなくてもよい。また、図１および図２において、セルはマイクロカプセルとして配置することもできる。マイクロカプセル内に表示媒体を絶縁液体とともに封入し、このマイクロカプセルを基板間の対向空間に配置する構成の情報表示用パネルとすることもできる。
【００１４】
さらに、本発明の特徴となる表示媒体用粒子について詳細に説明する。本発明の表示媒体用粒子は、図１（ａ）、（ｂ）及び図２（ａ）、（ｂ）の情報表示用パネルなどに適用することができ少なくとも一方が透明な２枚の基板の間に表示媒体を構成して封入されるものである。
本発明の表示媒体用粒子は、モノマーを含む粒子原料を重合してなる概球形粒子であり、前記粒子原料中に（アクリル系及びメタクリル系）樹脂−炭化水素系樹脂コポリマーを含有し、該モノマーの一部もしくは全部が１分子中に重合反応基を複数持つ多官能性モノマーであると共に、この粒子中に更に顔料を含むものである。
そして、粒子中における顔料の配向性Ｄを下記式（１）で定義したときに、この指標値Ｄが、０．３≦Ｄ≦０．６となるように設定してある。
Ｄ＝Σ（Ａｉ×｜Ｘｉ２＋Ｙｉ２｜）／（（ΣＡｉ）×Ｒ２）・・・・（１）
ただし、Ａｉ：粒子面積、Ｒ：粒子径、（Ｘｉ,Ｙｉ）：直交するＸ、Ｙ座標を用いて顔料ドメイン重心を示し、粒子の重心を原点とした場合の顔料位置座標を示している。
【００１５】
本発明者等は、表示媒体用粒子中の断面の画像解析についてＴＥＭ（Transmission  Electron  Microscope：透過型電子顕微鏡）観察を行い、多くのＴＥＭ観察像を得た。そのＴＥＭ観察像について、２値化処理を行って粒子中における顔料の位置を特定し、そのときの粒子の帯電性や発色性を確認した。このように特定した顔料の配向性についてのデータを解析し、顔料の配向性についての指標値Ｄを算出する上記計算式を特定したものである。
【００１６】
上記指標値Ｄは、顔料の全てが粒子（球形）の表面側（輪郭）に偏在する場合には値「１」となる。これとは逆に、顔料が粒子の中心に集まった場合は値「０」となる。そして、顔料が粒子内に均一分散した場合には値「０．５」となる。
そして、多くの実験に基づいた経験則により、上記配向性の指標値Ｄが０．３≦Ｄ≦０．６の範囲となるようにして表示媒体用粒子を作製すると、帯電量および発色性が適正範囲とすることを確認して、本発明に至ったものである。
【００１７】
なお、上記のように顔料の配向性についての指標値Ｄは上記式（１）によって求められ、この式（１）ではＡｉ：粒子面積、Ｒ：粒子径、（Ｘｉ,Ｙｉ）：顔料ドメイン重心に基づいて指標値Ｄを算出している。
【００１８】
表示媒体用粒子を拡大して示す図３を参照して説明すると、上記指標値Ｄは次のようにして誘導している。断面画像内に見られる顔料フィラーが粒子の中心から輪郭までの範囲で、どの位置に平均的に分散しているかを中心からの距離の二乗平均値で算出している。よって、指標値Ｄは粒子径の二乗値で規格化したものと理解できる。
上記式（１）中における粒子面積Ａｉは顔料成分（粒に見える）の大きさである。また、粒子径Ｒは粒子群を構成している粒子の平均粒子径（直径）から求めた粒子半径である。また、Ｘｉ、Ｙｉは顔料粒の画像内での位置座標である。
【００１９】
ここで、上記指標値Ｄとコントラスト比との関係について考察すると、指標値Ｄは１粒子中の顔料の分散を示す指標であるが、顔料の分散が異なると２つの意味でコントラスト比に影響を与えることが考えられる。なお、明るい色彩の表示媒体用粒子が表示媒体となって表示している部分の光学濃度（Optical  Density：ＯＤ値）をＯＤｂ、暗い色彩の表示媒体用粒子が表示媒体となって表示している部分の光学濃度（ＯＤ値）をＯＤｄとし、その差である（ＯＤｄ−ＯＤｂ）の１０の指数乗倍が、コントラスト比である。
上記光学濃度（ＯＤ値）は、ＯＤｄ＞ＯＤｂであり、コントラスト比が大きいほど光学濃度差が大きいことになり、白地（明るい色彩）に黒（暗い色彩）表示をしたり、黒地（暗い色彩）に白（明るい色彩）表示したりした場合の両像が鮮明に視認でき、いわゆる「良好なコントラスト」が得られる。
【００２０】
ここで、単純に顔料の色味の問題で顔料が粒子の中心部により多く存在するものは、粒子の周辺部により多く存在するものよりも色濃度が低くなり色味が悪くなり、ひいては表示用パネルにして表示したときのコントラスト比が悪くなるという傾向がある。従って、このような意味からは、顔料をある程度以上、周辺部に近いところに存在させることに配慮する必要がある。
そして、もう１つは、顔料の分散が帯電量に影響を与えるということである。当業界では、経験的に帯電量とコントラスト比とに相関があり、高いコントラストを得る為には適当な帯電量にコントロールすることが必要であることが知られている。
【００２１】
一方、顔料の分散性と帯電量に相関があることも経験的に分かっており、即ち、顔料が粒子の中心部に近い部分により多く存在する場合（指標値Ｄが「０」に近い方向）は、帯電量が高くなる傾向で、粒子の周辺部に近い部分に多く存在する場合（指標値Ｄが「１」に近い方向）は帯電量が低くなる傾向にある。適当な帯電量を得る為には、顔料の分散度合いに配慮することが必要となる。
本発明者等は、上記の点を踏まえ、最終的な製品の重要な特性であるコントラスト比を考慮すると、粒子に求められる顔料の分散度合いは、粒子の「色味」と「帯電量」とのバランスを考慮して、上記式（１）により特定される指標値Ｄが０．３≦Ｄ≦０．６の範囲となるようにして表示媒体用粒子を作製するのが良いことを見出して、本発明に至ったものである。
【００２２】
さらに、本発明の表示媒体用粒子（以下、粒子ともいう）の基本的な構成について説明する。表示媒体用粒子は、そのまま該表示媒体用粒子だけで構成して表示媒体としたり、その他の粒子と合わせて構成して表示媒体として用いられる。
粒子には、その主成分となる樹脂に着色剤として顔料を含み、更に必要に応じて、従来と同様に、荷電制御剤、無機添加剤等を含ませることができる。以下に、樹脂、荷電制御剤、着色剤、その他添加剤を例示する。
【００２３】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。また、予め重合した樹脂を使用してもよいし、粒子形成の際に重合して樹脂としてもよい。さらに、重合時に複数種の樹脂原料を用いて共重合体としてもよい。特に、基板との付着力を制御する観点と、懸濁重合の容易さから、アクリル樹脂、アクリルフッ素樹脂、ポリスチレン樹脂、スチレンアクリル樹脂が好適である。
【００２４】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体、負帯電官能基を有するスチレンアクリル樹脂等が挙げられる。正荷電制御剤としては例えば、ニグロシン染料、トリフェニルメタン系化合物、４級アンモニウム塩系化合物、ポリアミン樹脂、イミダゾール誘導体、正帯電官能基を有するスチレンアクリル樹脂等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００２５】
着色剤して使用する顔料は、以下に例示するような、有機または無機の顔料を使用することができるが、黒色顔料及び白色顔料としては、無機顔料が好ましく、その他の有色顔料は有機顔料が好ましい。また、本発明の効果を損なわない範囲で染料を併用しても構わない。
黒色顔料としては、カーボンブラック、チタンブラック、酸化鉄亜鉛及び酸化鉄ニッケル等の無機顔料：アニリンブラック等の有機顔料：を用いることができる。
【００２６】
青色顔料としては、群青、紺青、コバルトブルー等の無機顔料；銅フタロシアニン化合
物及びその誘導体のフタロシアニン系顔料、及びアントラキノン顔料等の縮合多環系顔料
等の有機顔料；を用いることができる。青色顔料として、具体的には、Ｃ．Ｉ．ピグメントブルー１、７、１６、１５：１、１５：２、１５：３、１５：４、１７：１、２２、２５、６０、６２、６５及び６６等が挙げられる。
【００２７】
黄色顔料としては、黄鉛、クロム黄、チタン黄、亜鉛黄、カドミウム黄等の無機顔料；モノアゾ顔料及びジスアゾ顔料等のアゾ系顔料、アントラキノン顔料及びイソインドリノン顔料等の縮合多環系顔料等の有機顔料；を用いることができる。
黄色顔料としては、具体的にはＣ．Ｉ．ピグメントイエロー３、１２、１３、１４、
１５、１７、２４、６０、６２、６５、７３、７４、７５、８３、９３、９７、９９、１００、１０１、１０４、１０８、１１７、１２０、１２３、１３８、１３９、１４８、１５０、１５１、１５４、１５５、１５６、１６６、１６９、１７３、１７６、１７７、１７９、１８０、１８１、１８３、１８５、１８６、１９１、１９２、１９３、１９９、及び２１３などが挙げられる。
【００２８】
赤色顔料としては、鉛丹、酸化鉄赤、カドミウムレッド等の無機顔料；モノアゾ顔料及
びジスアゾ顔料等のアゾ系顔料、ジケトピロロピロール顔料、キナクリドン顔料及びアン
トラキノン顔料等の縮合多環系顔料等の有機顔料；を用いることができる。赤色顔料としては、具体的には、Ｃ．Ｉ．ピグメントレッド２、３、５、６、７、２３、３１、４８：
２、４８：３、４８：４、５７:１、５８、６０、６３、６４、６８、８１：１、８３、
８７、８８、８９、９０、１１２、１１４、１２２、１２３、１４４、１４６、１４９、
１５０、１６３、１６６、１６９、１７０、１７７、１８４、１８５、１８７、２０２、
２０６、２０７、２０９、２２０、２２１、２５１、２５４及び２５５等が挙げられる。
緑色顔料としては、クロムグリーン、酸化クロム、ピーコック等の無機顔料；銅フタロ
シアニン化合物及びその誘淳体のフタルアニン系顔料等の有機顔料；を用いることがで
きる。緑色顔料としては具体的には、Ｃ．Ｉ．ピグメントグリーン４、７、１０、３６、
３７等が挙げられる。
橙色顔料しては、赤色黄鉛、モリブデンオレンジ、クロムバーミリオン等の無機顔料；
モノアソ顔料及びジスアゾ顔料等のアゾ系顔料、アントラキノン系顔料等の縮合多環系顔料等の有機顔料；を用いることができる。橙色顔料としては、具体的には、Ｃ．Ｉ．ピグメントオレンジ１、５、１３、１４、１７、２４、３４、３６、３８、４０、４３、４６、
及び６３等が挙げられる。
紫色顔料としては、マンガン紫、コバルト紫等の無機顔料；モノアゾ顔料、及びアント
ラキノン顔料及びチオインジゴ顔料等の有機顔料；を用いることができ。紫色顔料とし
て、具体的には、Ｃ．Ｉ．ピグメントバイオレット１、３、２３，３２、３３、３６、４
３、５０等が挙げられる。
白色顔料としては、亜鉛華、酸化チタン、酸化アンチモン、硫化亜鉛等の無機顔料が挙
げられる。
それぞれの顔料の量は、結着樹脂１００重量部に対して、好ましくは１〜１０重量部である。
【００２９】
これらの顔料は、単独であるいは複数組み合わせて用いることができる。このうち特に
黒色顔料はしてカーポンプラックが、赤色顔料としてジケトピロロピロール化合物が、白色顔料して酸化チタンが好ましい。上記着色剤を配合して、所望の色の表示媒体用粒子を作製できる。
【００３０】
また、本発明の表示媒体用粒子は平均粒子径d(0.5)が、１〜５０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３１】
さらに本発明では、各粒子の粒子径分布に関して、下記式に示される粒子径分布Spanを５未満、好ましくは３未満とする。 
Span＝（ｄ(0.9)−ｄ(0.1)）／ｄ(0.5) 
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３２】
さらにまた、各粒子の相関について、平均粒子径ｄ（0.5）が最大となる表示媒体の平均粒子径ｄ（0.5）と平均粒子径ｄ（0.5）が最小となる表示媒体の平均粒子径ｄ（0.5）との比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３３】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行うことができる。
【００３４】
さらに、表示媒体用粒子で構成する表示媒体を、気体中空間で駆動する情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図２（ａ）、（ｂ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００３５】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
なお、後述する実施例、比較例では、情報表示用パネル内空間を模して、密閉空間内に体積占有率３０％で表示媒体用粒子を封入し、４０℃で９６時間放置後の粒子を評価した。 
【００３６】
粒子を負または正に帯電させる方法は、特に限定されないが、コロナ放電法、電極注入法、摩擦法等の粒子を帯電する方法が用いられる。キャリアを用いてブローオフ法により測定した粒子の帯電量が絶対値で１０〜１００μＣ／ｇであることが好ましい。帯電量の絶対値がこの範囲より低いと、電界の変化に対する応答速度が遅くなり、メモリ性も低くなる。帯電量の絶対値がこの範囲より高いと、電極や基板への鏡像力が強すぎ、メモリ性はよいが、電界を反転した場合の表示媒体反転移動追随性が悪くなる。
【００３７】
本発明において、帯電量の測定は、以下によって行った。
＜ブローオフ測定原理および測定方法＞
ブローオフ法においては、両端に網を張った円筒容器中に表示媒体用粒子とキャリアの混合体を入れ、一端から高圧ガスを吹き込んで表示媒体用粒子とキャリアとを分離し、網の目開きから表示媒体用粒子のみをブローオフ（吹き飛ばし）する。このとき、表示媒体用粒子が容器外に持ち去った帯電量と等量で逆の帯電量がキャリアに残る。そして、この電荷による電束の全てはファラデーケージで集められ、この分だけコンデンサは充電される。そこでコンデンサ両端の電位を測定することにより、表示媒体用粒子の電荷量Ｑは、
Ｑ＝ＣＶ（Ｃ；コンデンサ容量、Ｖ；コンデンサ両端の電圧）
として求められる。
ブローオフ表示媒体帯電量測定装置としては東芝ケミカル社製のＴＢ−２００を用いた。本発明では、被測定粒子の帯電量測定にフェライト系キャリアを用いるが、情報表示用パネルに例えば正帯電性の表示媒体用粒子から構成される表示媒体と負帯電性の表示媒体用粒子から構成される表示媒体との２種類の表示媒体を組み合わせて用いる場合にそれぞれの表示媒体を構成する表示媒体用粒子の帯電量を測定するときには同一種類のキャリアを用いる。具体的には、キャリアとして同和鉄粉工業（株）製のＤＦＣ１００リンクル（Ｍｎ−Ｍｇ含有フェライト系）を用いて粒子の帯電量（μＣ／ｇ）を測定した。
【００３８】
粒子は、その帯電電荷を保持する必要があるので、体積固有抵抗が１×１０１０Ω・ｃｍ以上の絶縁性粒子が好ましく、特に体積固有抵抗が１×１０１２Ω・ｃｍ以上の絶縁性粒子が好ましい。また、電荷減衰性の遅い粒子がさらに好ましい。
【００３９】
情報表示用パネルを構成する各部材について説明する。基板については、少なくとも一方の基板は情報表示用パネル外側から表示媒体の色が確認できる透明な基板であり、可視光の透過率が高くかつ耐熱性の良い材料が好適である。基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、前記ポリマーシートによって被覆された金属シートのように可とう性のあるもの、および、ガラス、石英などの可とう性のない無機シートが挙げられる。基板の厚みは、２〜２０００μｍが好ましく、さらに５〜１０００μｍが好適であり、薄すぎると、強度、基板間の間隔均一性を保ちにくくなり、２０００μｍより厚いと、薄型情報表示用パネルとする場合に不都合がある。
【００４０】
必要に応じて基板に設ける電極形成材料としては、アルミニウム、銀、ニッケル、銅、金等の金属類や酸化インジウム錫（ＩＴＯ）、酸化インジウム亜鉛（ＩＺＯ）、酸化インジウム、アルミニウムドープ酸化亜鉛（ＡＺＯ）、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、金属箔をラミネートする方法（例えば、圧延銅箔などがある）、導電剤を溶媒や合成樹脂バインダーに混合して塗布したりする方法が用いられる。視認側であり透明である必要のある表示面側基板の情報表示画面領域に設ける電極は透明である必要があるが、情報表示画面領域外や背面側基板に設ける電極は透明である必要はない。いずれの場合もパターン形成可能で導電性である上記材料を好適に用いることができる。なお、電極厚みは、導電性が確保でき光透過性に支障がなければ良く、０．０１〜１０μｍ、好ましくは０．０５〜５μｍで設けられる。背面側基板に設ける電極の材質や厚みなどは上述した表示面側基板に設ける電極と同様であるが、透明である必要はない。
【００４１】
必要に応じて基板に設ける隔壁については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。基板間ギャップ確保用として設ける隔壁の高さは、本発明の情報表示用パネル外縁部に配置する基板間ギャップ確保用部材の高さと同じとし、１０〜５００μｍにする。セル形成用の隔壁はこの１０〜５００μｍの範囲内で形成されれば、基板間ギャップよりも低い隔壁としてもよい。
また、隔壁を形成するにあたり、対向する両基板の各々にリブを形成した後に接合する両リブ法、片側の基板上にのみリブを形成する片リブ法が考えられる。この発明では、いずれの方法も好適に用いられる。
これらのリブからなる隔壁により形成されるセルは、基板平面方向からみて四角状、三角状、ライン状、円形状、六角状や階段型八角状、階段型六角状などが例示され、配置としては格子状やハニカム状や網目状が例示される。表示面側から見える隔壁断面部分に相当する部分（セルの枠部の面積）はできるだけ小さくした方が良く、表示画像の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００４２】
以下、本発明の実施例および比較例を示して、本発明を具体的に説明するが、本発明は下記に限定されるものではない。
＜比較例１＞
（白色表示媒体用粒子の製造例）
白色顔料として、酸化チタン（タイペークＣＲ−５０：石原産業製）と酸化チタン対比１重量％のチタネート系カップリング剤（プレンアクトＫＲＴＴＳ：味の素ファインテクノ製）とを酸化チタン対比１５０重量％のメタノールに分散させ、ペイントシェーカーにて２０分間撹拌した後、１２０℃で３０分間加熱、解砕したものを準備した。
そして、負帯電白色表示媒体用粒子として、上記カップリング剤処理した酸化チタン３５重量部と、スチレンモノマー（関東化学試薬）８０ｍｏｌ％とジビニルベンゼン（関東化学試薬）２０ｍｏｌ％とに、負帯電の荷電制御剤としてフェノール系縮合物（ボントロンＥ８９：オリエント化学製）５重量部、さらに２重量部のラウリルパーオキサイド（パーロイルＬ：日本油脂製）を溶解させた液を、界面活性剤としてラテムルＥ−１１８Ｂ（花王製）を０．５重量％添加した精製水に懸濁、重合させ、濾過、乾燥させた後、分級機（ＭＤＳ−２：日本ニューマチック工業）を用いて平均粒子径が１０．０μｍである負帯電母粒子Ｗを得た。
この粒子Ｗに、気相法で作製されたシリカ微粒子（Ｈ3004：日本クラリアント（株））を２重量％添加し、ヘンシェルミキサー（ＫＭＣ５：三井金属鉱山（株））にて撹拌して、負帯電白色粒子Ｗ１を得た。
【００４３】
（赤色表示媒体用粒子の製造例）
スチレン（関東化学試薬）８０重量部及び、１分子中に重合反応基を複数持つ多官能性モノマーとしてエチレングリコールジメタクリレート（ＥＧＤＭＡ）（和光純薬試薬）２０重量部に、正帯電性の荷電制御剤としてアクリベースＦＣＡ−２０１−ＰＳ（藤倉化成（株））１重量部及び、赤色着色剤として、クロモフタルレッド（長瀬産業（株）製）５重量部をサンドミルにより分散させた後、さらに重合開始剤として、アゾビスイソブチロニトリル（Ｖ−６０：和光純薬製）２重量部を溶解させた液を、界面活性剤としてポリオキシエチレンアルキルエーテル硫酸ナトリウム（ラテムルＥ−１１８Ｂ：花王（株）製）を０．５重量％添加した精製水に懸濁、重合させ、濾過、乾燥させた後、分級機（ＭＤＳ−２：日本ニューマチック工業）を用いて分級を行い、平均粒子径９．８μｍの正帯電母粒子Ｒを得た。この粒子Ｒの帯電量は、＋２１μＣ／ｇであった。この粒子Ｒにシリカ微粒子（H3004：日本クラリアント（株））を２重量％添加し、ヘンシェルミキサー（ＫＭＣ５：三井金属鉱山（株））にて攪拌し、正帯電赤色粒子Ｒ１を得た。
【００４４】
（特性評価事例）
上記白色粒子Ｗ１と赤色粒子Ｒ１とを同重量にて混合撹拌して摩擦帯電を行い、１００μｍのスペ−サ−を介して配置された、一方が内側ＩＴＯ処理され電源に接続されたガラス基板と、もう一方が銅基板であるセル中に体積占有率３０％で充填して、評価用情報表示用パネルを得た。ＩＴＯガラス基板、銅基板それぞれを電源に接続し、ＩＴＯガラス基板を低電位に、銅基板を高電位となる様に直流電圧をかけると、赤色粒子は低電位極側に、白色粒子は高電位極側にそれぞれ移動した。
ここで赤色粒子は正帯電、白色粒子が負帯電であるので、ガラス基板を通して赤色の表示状態が観察され、次に印可電圧の電位を逆にすると、粒子はそれぞれ逆方向に移動して、白色の表示状態が観察された。
印加電圧が±７０Ｖ印加時の白表示時の光学濃度（ＯＤｂ）と赤表示時の光学濃度（ＯＤｄ）との差（ＯＤｄ−ＯＤｂ）の１０の指数乗倍をコントラスト比とした。
この評価用パネルの初期のコントラスト比は、４．０であった（初期性能に対応）。さらに、±７０Ｖの低電圧と高電圧の切り替え１ｋＨｚで１００万回反転移動を行った後のコントラスト比は、２．０で表示書き換え耐久性は良くない結果であった（耐久性能に対応）。
【００４５】
なお、コントラスト比は次のように測定、評価している。
コントラスト比が５．０程度以上であれば、白地に黒表示したり、黒地に白表示した場合に、人間の感覚では良好なコントラストであると認識されると判断される。そのため、上述した実施例では、コントラスト比５．０を境に、コントラスト比５．０以上をコントラスト良好（○）、コントラスト比５．０未満をコントラスト不足（×）であると評価した。なお、光学濃度は、グレタグマクベス社の光学濃度計：ＳＰＥＣＴＲＯ  ＥＹＥで測定した。
【００４６】
そして、この赤色粒子（Ｒ１）について前述した顔料の配向性についての指標値Ｄを求めたところ、その値は「０．７」であった。
【００４７】
（比較例２）
白色粒子は比較例１と同じものＷ１を使用した。
赤色粒子については顔料の分散剤としてプレンアクトＫＲＴＴＳ（味の素ファインテクノ製）０．５重量部を顔料とともにメタノール中で混合後、ろ過、乾燥したものを比較例１と同様の製法で粒子Ｒ２を製造した。
この粒子Ｒ２の帯電量は、＋５２μＣ／ｇであった。
しかし、上記白色粒子Ｗ１と赤色粒子Ｒ２とを用いて、比較例１と同様に評価用パネルを作製し、評価を行った所、初期コントラスト比は４．５であった。また、表示書き換えを１００万回実施後のコントラスト比は３．８であり表示書き換え耐久性としては不十分なものであった。
そして、この赤色粒子（Ｒ２）について顔料の配向性についての指標値Ｄを求めたところ比較例の赤色粒子（Ｒ１）よりも低い値になることが確認され、その値は０．２であった。
【００４８】
（実施例１）
白色粒子は、比較例１と同じものＷ１を使用した。
赤色粒子については顔料の分散剤としてプレンアクトＫＲＴＴＳ（味の素ファインテクノ製）０．１５重量部を顔料とともにメタノール中で混合後、ろ過、乾燥したものを比較例１と同様の製法で粒子Ｒ３を製造した。
この粒子Ｒ３の帯電量は、＋３４μＣ／ｇであった。
上記白色粒子Ｗ１と赤色粒子Ｒ３とを用いて、比較例１と同様に評価用パネルを作製し、評価を行った所、初期コントラスト比は７．５であった。また、表示書き換えを１００万回実施後のコントラスト比も５．３であり十分な表示書き換え耐久性であった。
そして、この赤色粒子（Ｒ３）について顔料の配向性についての指標値Ｄを求めたところ、その値は０．６であった。
【００４９】
（実施例２）
白色粒子は、比較例１と同じものＷ１を使用した。
赤色粒子については顔料の分散剤としてプレンアクトＫＲＴＴＳ（味の素ファインテクノ製）０．２５重量部を顔料とともにメタノール中で混合後、ろ過、乾燥したものを比較例１と同様の製法で粒子Ｒ４を製造した。
この粒子Ｒ４の帯電量は、＋４２μＣ／ｇであった。
上記白色粒子Ｗ１と赤色粒子Ｒ４とを用いて、比較例１と同様に評価用パネルを作製し、評価を行った所、初期コントラスト比は８．０であった。また、表示書き換えを１００万回実施後のコントラスト比は５．８であり十分な表示書き換え耐久性であった。
そして、この赤色粒子（Ｒ４）について顔料の配向性についての指標値Ｄを求めたところ、その値は０．４５であった。
【００５０】
（実施例３）
白色粒子は、比較例１と同じものＷ１を使用した。
赤色粒子については顔料の分散剤としてプレンアクトＫＲＴＴＳ（味の素ファインテクノ製）０．３５重量部を顔料とともにメタノール中で混合後、ろ過、乾燥したものを比較例１と同様の製法で粒子Ｒ５を製造した。
この粒子Ｒ５の帯電量は、＋５０μＣ／ｇであった。
上記白色粒子Ｗ１と赤色粒子Ｒ５とを用いて、比較例１と同様に評価用パネルを作製し、評価を行った所、初期コントラスト比は８．０であった。また、表示書き換えを１００万回実施後のコントラスト比は５．８であり十分な表示書き換え耐久性であった。
そして、この赤色粒子（Ｒ５）について顔料の配向性についての指標値Ｄを求めたところ、その値は０．３であった。
上述した比較例、実施例の赤色表示媒体用粒子に関する結果および情報表示用パネルとしての評価結果をまとめて下記表１に示す。
【表１】
2010224484.tif 000002
【００５１】
以上の説明したように、本発明による表示媒体用粒子は、顔料の配向性についての指標値Ｄを用いて適度な分散状態が形成されるので、発色性及び帯電性の両性能について優れた表示媒体用粒子として提供できる。よって、このような表示媒体用粒子を採用する情報表示用パネルは、表示性能の高い表示装置として提供できる。
【産業上の利用可能性】
【００５２】
本発明の表示媒体用粒子よりなる表示媒体は、ノートパソコン、電子手帳、ＰＤＡ（Personal Digital Assistants ）と呼ばれる携帯型情報機器、携帯電話、ハンディターミナル等のモバイル機器の表示部、電子書籍、電子新聞、電子マニュアル（電子取扱説明書）等の電子ペーパー、看板、ポスター、黒板やホワイトボード等の掲示板、電子卓上計算機、家電製品、自動車用品等の表示部、ポイントカード、ＩＣカード等のカード表示部、電子広告、情報ボード、電子ＰＯＰ（Point Of Presence 、Point Of Purchase advertising ）、電子値札、電子棚札、電子楽譜、ＲＦ−ＩＤ機器の表示部のほか、ＰＯＳ端末、カーナビゲーション装置、時計など様々な電子機器の表示部を構成する情報表示用パネルに好適に用いられる他、外部電界形成手段を用いて書き換えを行う情報表示用パネル（いわゆるリライタブルペーパー）にも好適に用いられる。
【００５３】
なお、上述した情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界を用いた外部電界駆動方式など、種々のタイプの駆動方式が適用できる。
【符号の説明】
【００５４】
１、２                        基板
３Ｗ                          白色表示媒体
３Ｗａ                        負帯電性白色粒子
３Ｂ                          黒色表示媒体
３Ｂａ                        正帯電性黒色粒子
４                            隔壁
５、６                        電極
【図１】
2010224484.tif 000003
【図２】
2010224484.tif 000004
【図３】
2010224484.tif 000005